(57)【要約】      （修正有）【課題】イオン伝導性が良好な硫化物固体電解質材料を提供する。【解決手段】Ｌｉ元素、Ｋ元素、Ｓｉ元素、Ｐ元素、およびＳ元素を含有し、Ｘ線回折測定における２θ＝２９．５８°±０．５０°の位置にピークを有し、Ｘ線回折測定における２θ＝２７．３３°±０．５０°の位置にピークを有しないか、上記２θ＝２７．３３°±０．５０°の位置にピークを有する場合、上記２θ＝２９．５８°±０．５０°のピークの回折強度をＩＡとし、上記２θ＝２７．３３°±０．５０°のピークの回折強度をＩＢとした際に、ＩＢ／ＩＡの値が１未満であり、上記Ｓｉ元素および上記Ｐ元素の合計に対する上記Ｐ元素のモル分率（Ｐ／（Ｓｉ＋Ｐ））が、０．５≦Ｐ／（Ｓｉ＋Ｐ）≦０．７を満たし、上記Ｌｉ元素および上記Ｋ元素の合計に対する上記Ｋ元素のモル分率（Ｋ／（Ｌｉ＋Ｋ））が、０＜Ｋ／（Ｌｉ＋Ｋ）≦０．１を満たすことを特徴とする硫化物固体電解質材料。【選択図】図１
2015072783.tif 000002
【特許請求の範囲】
【請求項１】
Ｌｉ元素、Ｋ元素、Ｓｉ元素、Ｐ元素、およびＳ元素を含有し、
ＣｕＫα線を用いたＸ線回折測定における２θ＝２９．５８°±０．５０°の位置にピークを有し、                                                                      ＣｕＫα線を用いたＸ線回折測定における２θ＝２７．３３°±０．５０°の位置にピークを有しないか、
前記２θ＝２７．３３°±０．５０°の位置にピークを有する場合、前記２θ＝２９．５８°±０．５０°のピークの回折強度をＩＡとし、前記２θ＝２７．３３°±０．５０°のピークの回折強度をＩＢとした際に、ＩＢ／ＩＡの値が１未満であり、
前記Ｓｉ元素および前記Ｐ元素の合計に対する前記Ｐ元素のモル分率（Ｐ／（Ｓｉ＋Ｐ））が、０．５≦Ｐ／（Ｓｉ＋Ｐ）≦０．７を満たし、
前記Ｌｉ元素および前記Ｋ元素の合計に対する前記Ｋ元素のモル分率（Ｋ／（Ｌｉ＋Ｋ））が、０＜Ｋ／（Ｌｉ＋Ｋ）≦０．１を満たすことを特徴とする硫化物固体電解質材料。
【請求項２】
Ｌｉ元素およびＳ元素から構成される八面体Ｏと、Ｍａ元素およびＳ元素から構成される四面体Ｔ１と、Ｍｂ元素およびＳ元素から構成される四面体Ｔ２とを有し、前記四面体Ｔ１および前記八面体Ｏは稜を共有し、前記四面体Ｔ２および前記八面体Ｏは頂点を共有する結晶構造を主体として含有し、
前記Ｍａ元素および前記Ｍｂ元素の少なくとも一方はＳｉ元素を含み、
前記Ｍａ元素および前記Ｍｂ元素の少なくとも一方はＰ元素を含み、
前記八面体Ｏの少なくとも一つは、前記Ｓ元素に結合する前記Ｌｉ元素の一部がＫ元素に置換されたものであり、
前記Ｓｉ元素および前記Ｐ元素の合計に対する前記Ｐ元素のモル分率（Ｐ／（Ｓｉ＋Ｐ））が、０．５≦Ｐ／（Ｓｉ＋Ｐ）≦０．７を満たし、
前記Ｌｉ元素および前記Ｋ元素の合計に対する前記Ｋ元素のモル分率（Ｋ／（Ｌｉ＋Ｋ））が、０＜Ｋ／（Ｌｉ＋Ｋ）≦０．１を満たすことを特徴とする硫化物固体電解質材料。
【請求項３】
正極活物質を含有する正極活物質層と、負極活物質を含有する負極活物質層と、前記正極活物質層および前記負極活物質層の間に形成された電解質層とを含有する電池であって、
前記正極活物質層、前記負極活物質層および前記電解質層の少なくとも一つが、請求項１または請求項２に記載の硫化物固体電解質材料を含有することを特徴とする電池。
【請求項４】
請求項１または請求項２に記載の硫化物固体電解質材料の製造方法であって、
前記硫化物固体電解質材料の構成成分を含有する原料組成物を用いて、メカニカルミリングにより、非晶質化したイオン伝導性材料を合成するイオン伝導性材料合成工程と、
前記非晶質化したイオン伝導性材料を加熱することにより、前記硫化物固体電解質材料を得る加熱工程と、
を有することを特徴とする硫化物固体電解質材料の製造方法。
【発明の詳細な説明】
【技術分野】
【０００１】
本発明は、イオン伝導性が良好な硫化物固体電解質材料に関する。
【背景技術】
【０００２】
近年におけるパソコン、ビデオカメラおよび携帯電話等の情報関連機器や通信機器等の急速な普及に伴い、その電源として利用される電池の開発が重要視されている。また、自動車産業界等においても、電気自動車用あるいはハイブリッド自動車用の高出力かつ高容量の電池の開発が進められている。現在、種々の電池の中でも、エネルギー密度が高いという観点から、リチウム電池が注目を浴びている。
【０００３】
現在市販されているリチウム電池は、可燃性の有機溶媒を含む電解液が使用されているため、短絡時の温度上昇を抑える安全装置の取り付けや短絡防止のための構造・材料面での改善が必要となる。これに対し、電解液を固体電解質層に変えて、電池を全固体化したリチウム電池は、電池内に可燃性の有機溶媒を用いないので、安全装置の簡素化が図れ、製造コストや生産性に優れると考えられている。
【０００４】
全固体リチウム電池に用いられる固体電解質材料としては、硫化物固体電解質材料が知られている。例えば、特許文献１においては、Ｌｉ２Ｓと、第１４族または第１５族の元素の硫化物（例えばＰ２Ｓ５）とを含有する原料組成物を用いてなる硫化物固体電解質材料が開示されている。
【先行技術文献】
【特許文献】
【０００５】
【特許文献１】特開２０１０−１９９０３３号公報
【特許文献２】国際公開第２０１１／１１８８０１号
【発明の概要】
【発明が解決しようとする課題】
【０００６】
電池の高出力化の観点から、イオン伝導性が良好な固体電解質材料が求められている。本発明は、上記実情に鑑みてなされたものであり、イオン伝導性が良好な硫化物固体電解質材料を提供することを主目的とする。
【課題を解決するための手段】
【０００７】
上記課題を解決するために、本発明においては、Ｌｉ元素、Ｋ元素、Ｓｉ元素、Ｐ元素、およびＳ元素を含有し、ＣｕＫα線を用いたＸ線回折測定における２θ＝２９．５８°±０．５０°の位置にピークを有し、ＣｕＫα線を用いたＸ線回折測定における２θ＝２７．３３°±０．５０°の位置にピークを有しないか、上記２θ＝２７．３３°±０．５０°の位置にピークを有する場合、上記２θ＝２９．５８°±０．５０°のピークの回折強度をＩＡとし、上記２θ＝２７．３３°±０．５０°のピークの回折強度をＩＢとした際に、ＩＢ／ＩＡの値が１未満であり、上記Ｓｉ元素および上記Ｐ元素の合計に対する上記Ｐ元素のモル分率（Ｐ／（Ｓｉ＋Ｐ））が、０．５≦Ｐ／（Ｓｉ＋Ｐ）≦０．７を満たし、上記Ｌｉ元素および上記Ｋ元素の合計に対する上記Ｋ元素のモル分率（Ｋ／（Ｌｉ＋Ｋ））が、０＜Ｋ／（Ｌｉ＋Ｋ）≦０．１を満たすことを特徴とする硫化物固体電解質材料を提供する。
【０００８】
本発明によれば、２θ＝２９．５８°付近のピークを有する結晶相の割合が高いため、イオン伝導性が良好な硫化物固体電解質材料とすることができる。
【０００９】
また、本発明においては、Ｌｉ元素およびＳ元素から構成される八面体Ｏと、Ｍａ元素およびＳ元素から構成される四面体Ｔ１と、Ｍｂ元素およびＳ元素から構成される四面体Ｔ２とを有し、上記四面体Ｔ１および上記八面体Ｏは稜を共有し、上記四面体Ｔ２および上記八面体Ｏは頂点を共有する結晶構造を主体として含有し、上記Ｍａ元素および上記Ｍｂ元素の少なくとも一方はＳｉ元素を含み、上記Ｍａ元素および上記Ｍｂ元素の少なくとも一方はＰ元素を含み、上記八面体Ｏの少なくとも一つは、上記Ｓ元素に結合する上記Ｌｉ元素の一部がＫ元素に置換されたものであり、上記Ｓｉ元素および上記Ｐ元素の合計に対する上記Ｐ元素のモル分率（Ｐ／（Ｓｉ＋Ｐ））が、０．５≦Ｐ／（Ｓｉ＋Ｐ）≦０．７を満たし、上記Ｌｉ元素および上記Ｋ元素の合計に対する上記Ｋ元素のモル分率（Ｋ／（Ｌｉ＋Ｋ））が、０＜Ｋ／（Ｌｉ＋Ｋ）≦０．１を満たすことを特徴とする硫化物固体電解質材料を提供する。
【００１０】
本発明によれば、八面体Ｏ、四面体Ｔ１および四面体Ｔ２が所定の結晶構造（三次元構造）を有することから、イオン伝導性が良好な硫化物固体電解質材料とすることができる。
【００１１】
また、本発明においては、正極活物質を含有する正極活物質層と、負極活物質を含有する負極活物質層と、上記正極活物質層および上記負極活物質層の間に形成された電解質層とを含有する電池であって、上記正極活物質層、上記負極活物質層および上記電解質層の少なくとも一つが、上述した硫化物固体電解質材料を含有することを特徴とする電池を提供する。
【００１２】
本発明によれば、上述した硫化物固体電解質材料を用いることにより、高出力な電池とすることができる。
【００１３】
また、本発明においては、上述した硫化物固体電解質材料の製造方法であって、上記硫化物固体電解質材料の構成成分を含有する原料組成物を用いて、メカニカルミリングにより、非晶質化したイオン伝導性材料を合成するイオン伝導性材料合成工程と、上記非晶質化したイオン伝導性材料を加熱することにより、上記硫化物固体電解質材料を得る加熱工程と、を有することを特徴とする硫化物固体電解質材料の製造方法を提供する。
【００１４】
本発明によれば、イオン伝導性材料合成工程で非晶質化を行い、その後、加熱工程を行うことにより、２θ＝２９．５８°付近のピークを有する結晶相の割合が高い硫化物固体電解質材料を得ることができる。そのため、イオン伝導性が良好な硫化物固体電解質材料を得ることができる。
【発明の効果】
【００１５】
本発明においては、イオン伝導性が良好な硫化物固体電解質材料を得ることができるという効果を奏する。
【図面の簡単な説明】
【００１６】
【図１】本発明の硫化物固体電解質材料の結晶構造の一例を説明する斜視図である。
【図２】本発明の電池の一例を示す概略断面図である。
【図３】本発明の硫化物固体電解質材料の製造方法の一例を示す説明図である。
【図４】実施例１、２で得られた硫化物固体電解質材料のＸ線回折スペクトルである。
【図５】実施例３、４で得られた硫化物固体電解質材料のＸ線回折スペクトルである。
【図６】実施例１〜４で得られた硫化物固体電解質材料のＬｉイオン伝導度の測定結果である。
【発明を実施するための形態】
【００１７】
以下、本発明の硫化物固体電解質材料、電池、および硫化物固体電解質材料の製造方法について、詳細に説明する。
【００１８】
Ａ．硫化物固体電解質材料
まず、本発明の硫化物固体電解質材料について説明する。本発明の硫化物固体電解質材料は、２つの実施態様に大別することができる。そこで、本発明の硫化物固体電解質材料について、第一実施態様および第二実施態様に分けて説明する。
【００１９】
１．第一実施態様
第一実施態様の硫化物固体電解質材料は、Ｌｉ元素、Ｋ元素、Ｓｉ元素、Ｐ元素、およびＳ元素を含有し、ＣｕＫα線を用いたＸ線回折測定における２θ＝２９．５８°±０．５０°の位置にピークを有し、ＣｕＫα線を用いたＸ線回折測定における２θ＝２７．３３°±０．５０°の位置にピークを有しないか、上記２θ＝２７．３３°±０．５０°の位置にピークを有する場合、上記２θ＝２９．５８°±０．５０°のピークの回折強度をＩＡとし、上記２θ＝２７．３３°±０．５０°のピークの回折強度をＩＢとした際に、ＩＢ／ＩＡの値が１未満であり、上記Ｓｉ元素および上記Ｐ元素の合計に対する上記Ｐ元素のモル分率（Ｐ／（Ｓｉ＋Ｐ））が、０．５≦Ｐ／（Ｓｉ＋Ｐ）≦０．７を満たし、上記Ｌｉ元素および上記Ｋ元素の合計に対する上記Ｋ元素のモル分率（Ｋ／（Ｌｉ＋Ｋ））が、０＜Ｋ／（Ｌｉ＋Ｋ）≦０．１を満たすことを特徴とするものである。
【００２０】
第一実施態様によれば、２θ＝２９．５８°付近のピークを有する結晶相の割合が高いため、イオン伝導性が良好な硫化物固体電解質材料とすることができる。ここで、Ｋ元素は、Ｌｉ元素に比べて原子サイズが大きい。そのため、Ｋ元素を含むことにより、結晶格子が膨張する。第一実施態様の硫化物固体電解質材料は、Ｋ元素とともに、原子サイズが小さいＳｉ元素を含むことから、結晶格子の膨張が抑えられ、２θ＝２９．５８°付近のピークを有する結晶相の構造が保持できるものと考えられる。さらに、第一実施態様においては、Ｓｉ元素を含むことから、還元電位が低い硫化物固体電解質材料とすることができる。Ｓｉ元素は、イオン半径が小さく、Ｓ元素と強固な結合を作ることから、還元分解されにくい性質を有すると考えられ、その結果、還元電位が低くなると推定される。
【００２１】
ここで、特許文献２に記載されたＬｉＧｅＰＳ系の（例えばＬｉ３．２５Ｇｅ０．２５Ｐ０．７５Ｓ４で表される）硫化物固体電解質材料は、ＣｕＫα線を用いたＸ線回折測定における２θ＝２９．５８°付近にピークを有する。このピークを有する結晶相を、結晶相Ａとする。また結晶相Ａは、通常、２θ＝１７．３８°、２０．１８°、２０．４４°、２３．５６°、２３．９６°、２４．９３°、２６．９６°、２９．０７°、２９．５８°、３１．７１°、３２．６６°、３３．３９°の位置にピークを有する。なお、これらのピーク位置は、材料組成等によって結晶格子が若干変化し、±０．５０°（中でも±０．３０°の範囲、特に±０．１０°の範囲）で前後する場合がある。第一実施態様の硫化物固体電解質材料は、結晶相Ａと同様の結晶相を有すると考えられる。
【００２２】
また、特許文献２に記載されたＬｉＧｅＰＳ系の硫化物固体電解質材料は、ＣｕＫα線を用いたＸ線回折測定における２θ＝２７．３３°付近にピークを有する。このピークを有する結晶相を、結晶相Ｂとする。結晶相Ｂは、上述した結晶相Ａよりもイオン伝導性が低い結晶相である。また、結晶相Ｂは、通常、２θ＝１７．４６°、１８．１２°、１９．９９°、２２．７３°、２５．７２°、２７．３３°、２９．１６°、２９．７８°のピークを有すると考えられる。なお、これらのピーク位置も、±０．５０°（中でも±０．３０°の範囲、特に±０．１０°の範囲）で前後する場合がある。
【００２３】
第一実施態様の硫化物固体電解質材料は、結晶相Ｂと同様の結晶相を有する場合がある。第一実施態様においては、２θ＝２９．５８°付近のピークの回折強度をＩＡとし、２θ＝２７．３３°付近のピークの回折強度をＩＢとした場合、ＩＢ／ＩＡの値が、通常、１未満であると規定している。またイオン伝導性の観点からは、第一実施態様の硫化物固体電解質材料は、イオン伝導性の高い結晶相Ａの割合が高いことが好ましい。そのため、ＩＢ／ＩＡの値はより小さいことが好ましく、具体的には、０．５５以下であることが好ましく、０．４５以下であることがより好ましく、０．２５以下であることがさらに好ましく、０．１５以下であることが特に好ましく、０．０７以下であることが極めて好ましい。またＩＢ／ＩＡの値は０であることが好ましい。言い換えれば、第一実施態様の硫化物固体電解質材料は、結晶相Ｂのピークである２θ＝２７．３３°付近のピークを有しないことが好ましい。
【００２４】
また、第一実施態様の硫化物固体電解質材料は、Ｌｉ元素、Ｋ元素、Ｓｉ元素、Ｐ元素、およびＳ元素を少なくとも含有する。ここで、Ｓｉ元素およびＰ元素の合計に対するＰ元素のモル分率（Ｐ／（Ｓｉ＋Ｐ））は、通常、０．５より大きいものであり、中でも０．６以上であることが好ましい。上記モル分率が小さすぎる、すなわちＳｉ元素の含有量が相対的に多すぎる場合、Ｓｉ元素の原子サイズが小さいことから、結晶格子の歪みが大きく狭小の伝導パスが形成され、その結果、イオン伝導性の高い硫化物固体電解質材料を得ることができない可能性があるからである。一方、上記モル分率（Ｐ／（Ｓｉ＋Ｐ））は、通常、０．７より小さいものであり、中でも、０．６９以下であることが好ましく、０．６５以下であることがより好ましい。上記モル分率が大きすぎる、すなわちＳｉ元素の含有量が相対的に少なすぎる場合、Ｋ元素を含むことで生じる結晶格子の膨張が十分に抑えられず、上述したイオン伝導性の高い結晶相Ａの構造を保持することが困難となり、その結果、硫化物固体電解質材料を得ることができない可能性があるからである。なお、上記モル分率は、例えばＩＣＰ（高周波誘導結合プラズマ）発光分析法により質量分布を求め、原子量で割ることで求めることができる。
【００２５】
また第一実施態様においては、Ｌｉ元素およびＫ元素の合計に対するＫ元素のモル分率（Ｋ／（Ｌｉ＋Ｋ））は、通常、０より大きいものであれば特に限定されるものではなく、例えば、０．０１以上であることが好ましい。上記モル分率が小さすぎる、すなわちＫ元素の含有量が相対的に少なすぎる場合、原子サイズの小さいＳｉ元素を含むことで生じる結晶格子の歪みが大きくなり、狭小の伝導パスが形成され、その結果、イオン伝導性の高い硫化物固体電解質材料を得ることができない可能性があるからである。一方、上記モル分率（Ｋ／（Ｌｉ＋Ｋ））は、上述した結晶相Ａを形成できるものであれば特に限定されるものではなく、具体的には、通常、０．１以下である。また、上記モル分率（Ｋ／（Ｌｉ＋Ｋ））は、中でも、０．０９以下であることが好ましい。上記モル分率が大きすぎる、すなわちＫ元素の含有量が相対的に多すぎる場合、Ｋ元素を含むことで生じる結晶格子の膨張が十分に抑えられず、上述したイオン伝導性の高い結晶相Ａの構造を保持することが困難となり、その結果、硫化物固体電解質材料を得ることができない可能性があるからである。なお、上記モル分率は、例えばＩＣＰ（高周波誘導結合プラズマ）発光分析法等を用いて求めることができる。なお、上記モル分率は、例えばＩＣＰ発光分析法により質量分布を求め、原子量で割ることで求めることができる。
【００２６】
また、第一実施態様の硫化物固体電解質材料は、Ｌｉ元素、Ｋ元素、Ｓｉ元素、Ｐ元素、およびＳ元素のみから構成されていても良く、他の元素をさらに含有していても良い。例えば、第一実施態様の硫化物固体電解質材料では、Ｌｉ元素の一部がＫ元素によって置換されており、さらに上記Ｌｉ元素の一部が、一価または二価の元素で置換されていても良い。一価または二価の元素としては、例えば、Ｎａ、Ｍｇ、Ｃａ、Ｚｎからなる群から選択される少なくとも一種を挙げることができる。なお、一価または二価の元素の量は、Ｌｉ元素およびＫ元素よりも少ない量であることが好ましい。
【００２７】
また、第一実施態様においては、Ｓｉ元素の一部は、三価、四価または五価の元素で置換されていても良い。同様に、Ｐ元素の一部は、三価、四価または五価の元素で置換されていても良い。三価、四価または五価の元素としては、例えば、Ｓｂ、Ｇｅ、Ｓｎ、Ｂ、Ａｌ、Ｇａ、Ｉｎ、Ｔｉ、Ｚｒ、Ｖ、Ｎｂからなる群から選択される少なくとも一種を挙げることができる。なお、三価、四価または五価の元素の量は、Ｓｉ元素またはＰ元素よりも少ない量であることが好ましく、特に硫化物固体電解質材料がＧｅを含有しないことが好ましい。
【００２８】
また、第一実施態様の硫化物固体電解質材料の組成は、Ｌｉ元素、Ｋ元素、Ｓｉ元素、Ｐ元素、およびＳ元素を有し、かつ、ＩＢ／ＩＡの値、Ｐ／（Ｓi＋Ｐ）の値、およびＫ／（Ｌｉ＋Ｋ）の値が所定の範囲内となる組成であれば特に限定されるものではないが、例えば（Ｌｉ１−δＫδ）（４−ｘ）Ｓｉ（１−ｘ）ＰｘＳ４（ｘは０．５≦ｘ≦０．７を満たし、δは０＜δ≦０．１を満たす）で表されることが好ましい。イオン伝導性の高い硫化物固体電解質材料とすることができるからである。ここで、Ｋ元素を有しないＬｉ（４−ｘ）Ｓｉ（１−ｘ）ＰｘＳ４の組成は、Ｌｉ３ＰＳ４およびＬｉ４ＳｉＳ４の固溶体の組成に該当する。すなわち、この組成は、Ｌｉ３ＰＳ４およびＬｉ４ＳｉＳ４のタイライン上の組成に該当する。なお、Ｌｉ３ＰＳ４およびＬｉ４ＳｉＳ４は、いずれもオルト組成に該当し、化学的安定性が高いという利点を有する。
【００２９】
また、（Ｌｉ１−δＫδ）（４−ｘ）Ｓｉ（１−ｘ）ＰｘＳ４におけるｘは、所定のＩＢ／ＩＡの値を得ることができる値であれば特に限定されるものではないが、中でも、０．５５≦ｘを満たすことが好ましく、０．６≦ｘを満たすことがより好ましい。一方、上記ｘは、ｘ≦０．７を満たすことが好ましく、ｘ≦０．６５を満たすことがより好ましい。さらにイオン伝導性が良好な硫化物固体電解質材料とすることができるからである。
【００３０】
また、第一実施態様の硫化物固体電解質材料の還元電位は、例えば１．０Ｖ（ｖｓ  Ｌｉ／Ｌｉ＋）以下であることが好ましく、０．５Ｖ（ｖｓ  Ｌｉ／Ｌｉ＋）以下であることがより好ましい。
【００３１】
第一実施態様の硫化物固体電解質材料は、通常、結晶性を有する硫化物固体電解質材料である。また、第一実施態様の硫化物固体電解質材料は、イオン伝導性が高いことが好ましく、２５℃における硫化物固体電解質材料のイオン伝導性は、０．０００１Ｓ／ｃｍ以上であることが好ましく、０．００１Ｓ／ｃｍ以上であることがより好ましく、０．０１Ｓ／ｃｍ以上であることがさらに好ましい。また、第一実施態様の硫化物固体電解質材料の形状は特に限定されるものではないが、例えば粉末状を挙げることができる。さらに、粉末状の硫化物固体電解質材料の平均粒径は、例えば０．１μｍ〜５０μｍの範囲内であることが好ましい。
【００３２】
第一実施態様の硫化物固体電解質材料は、高いイオン伝導性を有するものであるので、イオン伝導性を必要とする任意の用途に用いることができる。中でも、第一実施態様の硫化物固体電解質材料は、電池に用いられるものであることが好ましい。電池の高出力化に大きく寄与することができるからである。また、第一実施態様の硫化物固体電解質材料の製造方法については、後述する「Ｃ．硫化物固体電解質材料の製造方法」で詳細に説明する。また、第一実施態様の硫化物固体電解質材料は、後述する第二実施態様の特徴を兼ね備えたものであっても良い。
【００３３】
２．第二実施態様
次に、本発明の硫化物固体電解質材料の第二実施態様について説明する。第二実施態様
の硫化物固体電解質材料は、Ｌｉ元素およびＳ元素から構成される八面体Ｏと、Ｍａ元素およびＳ元素から構成される四面体Ｔ１と、Ｍｂ元素およびＳ元素から構成される四面体Ｔ２とを有し、上記四面体Ｔ１および上記八面体Ｏは稜を共有し、上記四面体Ｔ２および上記八面体Ｏは頂点を共有する結晶構造を主体として含有し、上記Ｍａ元素および上記Ｍｂ元素の少なくとも一方はＳｉ元素を含み、上記Ｍａ元素および上記Ｍｂ元素の少なくとも一方はＰ元素を含み、上記八面体Ｏの少なくとも一つは、上記Ｓ元素に結合する上記Ｌｉ元素の一部がＫ元素に置換されたものであり、上記Ｓｉ元素および上記Ｐ元素の合計に対する上記Ｐ元素のモル分率（Ｐ／（Ｓｉ＋Ｐ））が、０．５≦Ｐ／（Ｓｉ＋Ｐ）≦０．７を満たし、上記Ｌｉ元素および上記Ｋ元素の合計に対する上記Ｋ元素のモル分率（Ｋ／（Ｌｉ＋Ｋ））が、０＜Ｋ／（Ｌｉ＋Ｋ）≦０．１を満たすことを特徴とするものである。
【００３４】
第二実施態様によれば、八面体Ｏ、四面体Ｔ１および四面体Ｔ２が所定の結晶構造（三
次元構造）を有することから、イオン伝導性が良好な硫化物固体電解質材料とすることが
できる。さらに、Ｓｉ元素を含むことから、還元電位が低い硫化物固体電解質材料とすることができる。
【００３５】
図１は、第二実施態様の硫化物固体電解質材料の結晶構造の一例を説明する斜視図である。図１に示す結晶構造において、八面体Ｏは、中心元素としてＬｉおよびＫを有し、八面体の頂点に６個のＳを有しており、典型的にはＬｉＳ６八面体およびＫＳ６八面体である。四面体Ｔ１は、中心元素としてＭａを有し、四面体の頂点に４個のＳを有しており、典型的にはＳｉＳ４四面体およびＰＳ４四面体である。四面体Ｔ２は、中心元素としてＭｂを有し、四面体の頂点に４個のＳを有しており、典型的にはＰＳ４四面体である。さらに、四面体Ｔ１および八面体Ｏは稜を共有し、四面体Ｔ２および八面体Ｏは頂点を共有している。
【００３６】
第二実施態様の硫化物固体電解質材料は、上記結晶構造を主体として含有することを大きな特徴とする。硫化物固体電解質材料の全結晶構造における上記結晶構造の割合は特に限定されるものではないが、より高いことが好ましい。イオン伝導性の高い硫化物固体電解質材料とすることができるからである。上記結晶構造の割合は、具体的には、７０ｗｔ％以上であることが好ましく、９０ｗｔ％以上であることがより好ましい。なお、上記結晶構造の割合は、例えば、放射光ＸＲＤにより測定することができる。特に、第二実施態様の硫化物固体電解質材料は、上記結晶構造の単相材料であることが好ましい。イオン伝導性を極めて高くすることができるからである。
【００３７】
なお、第二実施態様におけるＭａ元素、Ｍｂ元素、およびその他の事項については、上述した第一実施態様と同様であるので、ここでの記載は省略する。
【００３８】
Ｂ．電池
次に、本発明の電池について説明する。本発明の電池は、正極活物質を含有する正極活物質層と、負極活物質を含有する負極活物質層と、上記正極活物質層および上記負極活物質層の間に形成された電解質層とを含有する電池であって、上記正極活物質層、上記負極活物質層および上記電解質層の少なくとも一つが、上述した硫化物固体電解質材料を含有することを特徴とするものである。
【００３９】
本発明によれば、上述した硫化物固体電解質材料を用いることにより、高出力な電池とすることができる。
【００４０】
図２は、本発明の電池の一例を示す概略断面図である。図２における電池１０は、正極活物質を含有する正極活物質層１と、負極活物質を含有する負極活物質層２と、正極活物質層１および負極活物質層２の間に形成された電解質層３と、正極活物質層１の集電を行う正極集電体４と、負極活物質層２の集電を行う負極集電体５と、これらの部材を収納する電池ケース６とを有するものである。本発明においては、正極活物質層１、負極活物質層２および電解質層３の少なくとも一つが、上記「Ａ．硫化物固体電解質材料」に記載した硫化物固体電解質材料を含有することを大きな特徴とする。中でも、本発明においては、負極活物質層２または電解質層３に含まれる上記硫化物固体電解質材料が、負極活物質と接していることが好ましい。上記硫化物固体電解質材料は還元電位が低く、Ｓｉを含有しない硫化物固体電解質材料を用いる場合に比べて、使用可能な負極活物質の選択の幅が広がるという利点、作動電位が低い負極活物質を用いることで電池電圧が大きくなるという利点があるからである。
以下、本発明の電池について、構成ごとに説明する。
【００４１】
１．負極活物質層
本発明における負極活物質層は、少なくとも負極活物質を含有する層であり、必要に応じて、固体電解質材料、導電化材および結着材の少なくとも一つを含有していても良い。特に、本発明においては、負極活物質層が固体電解質材料を含有し、その固体電解質材料が、上述した硫化物固体電解質材料であることが好ましい。上記硫化物固体電解質材料は還元電位が低く、Ｓｉを含有しない硫化物固体電解質材料を用いる場合に比べて、使用可能な負極活物質の選択の幅が広がるからである。負極活物質層に含まれる上記硫化物固体電解質材料の割合は、電池の種類によって異なるものであるが、例えば０．１体積％〜８０体積％の範囲内、中でも１体積％〜６０体積％の範囲内、特に１０体積％〜５０体積％の範囲内であることが好ましい。また、負極活物質としては、例えば金属活物質およびカーボン活物質を挙げることができる。金属活物質としては、例えばＩｎ、Ａｌ、ＳｉおよびＳｎ等を挙げることができる。一方、カーボン活物質としては、例えばメソカーボンマイクロビーズ（ＭＣＭＢ）、高配向性グラファイト（ＨＯＰＧ）、ハードカーボン、ソフトカーボン等を挙げることができる。特に、本発明においては、負極活物質層が上記硫化物固体電解質材料を含有し、負極活物質の作動電位（Ｌｉイオンの挿入反応が生じる電位）が、上記硫化物固体電解質材料の還元電位よりも高いことが好ましい。
【００４２】
負極活物質層は、さらに導電化材を含有していても良い。導電化材の添加により、負極活物質層の導電性を向上させることができる。導電化材としては、例えばアセチレンブラック、ケッチェンブラック、カーボンファイバー等を挙げることができる。また、負極活物質層は、結着材を含有していても良い。結着材の種類としては、例えば、ポリフッ化ビニリデン（ＰＶＤＦ）等のフッ素含有結着材等を挙げることができる。また、負極活物質層の厚さは、例えば０．１μｍ〜１０００μｍの範囲内であることが好ましい。
【００４３】
２．電解質層
本発明における電解質層は、正極活物質層および負極活物質層の間に形成される層である。電解質層は、イオンの伝導を行うことができる層であれば特に限定されるものではないが、固体電解質材料から構成される固体電解質層であることが好ましい。電解液を用いる電池に比べて、安全性の高い電池を得ることができるからである。さらに、本発明においては、固体電解質層が、上述した硫化物固体電解質材料を含有することが好ましい。固体電解質層に含まれる上記硫化物固体電解質材料の割合は、例えば１０体積％〜１００体積％の範囲内、中でも５０体積％〜１００体積％の範囲内であることが好ましい。固体電解質層の厚さは、例えば０．１μｍ〜１０００μｍの範囲内、中でも０．１μｍ〜３００μｍの範囲内であることが好ましい。また、固体電解質層の形成方法としては、例えば、固体電解質材料を圧縮成形する方法等を挙げることができる。
【００４４】
また、本発明における電解質層は、電解液から構成される層であっても良い。電解液を用いる場合、固体電解質層を用いる場合に比べて安全性をさらに配慮する必要があるが、より高出力な電池を得ることができる。また、この場合は、通常、正極活物質層および負極活物質層の少なくとも一方が、上述した硫化物固体電解質材料を含有することになる。電解液は、通常、リチウム塩および有機溶媒（非水溶媒）を含有する。リチウム塩としては、例えばＬｉＰＦ６、ＬｉＢＦ４、ＬｉＣｌＯ４、ＬｉＡｓＦ６等の無機リチウム塩、およびＬｉＣＦ３ＳＯ３、ＬｉＮ（ＣＦ３ＳＯ２）２、ＬｉＮ（Ｃ２Ｆ５ＳＯ２）２、ＬｉＣ（ＣＦ３ＳＯ２）３等の有機リチウム塩等を挙げることができる。上記有機溶媒としては、例えばエチレンカーボネート（ＥＣ）、プロピレンカーボネート（ＰＣ）、ジメチルカーボネート（ＤＭＣ）、ジエチルカーボネート（ＤＥＣ）、エチルメチルカーボネート（ＥＭＣ）、ブチレンカーボネート（ＢＣ）等を挙げることができる。
【００４５】
３．正極活物質層
本発明における正極活物質層は、少なくとも正極活物質を含有する層であり、必要に応じて、固体電解質材料、導電化材および結着材の少なくとも一つを含有していても良い。特に、本発明においては、正極活物質層が固体電解質材料を含有し、その固体電解質材料が、上述した硫化物固体電解質材料であることが好ましい。正極活物質層に含まれる上記硫化物固体電解質材料の割合は、電池の種類によって異なるものであるが、例えば０．１体積％〜８０体積％の範囲内、中でも１体積％〜６０体積％の範囲内、特に１０体積％〜５０体積％の範囲内であることが好ましい。また、正極活物質としては、例えばＬｉＣｏＯ２、ＬｉＭｎＯ２、Ｌｉ２ＮｉＭｎ３Ｏ８、ＬｉＶＯ２、ＬｉＣｒＯ２、ＬｉＦｅＰＯ４、ＬｉＣｏＰＯ４、ＬｉＮｉＯ２、ＬｉＮｉ１／３Ｃｏ１／３Ｍｎ１／３Ｏ２等を挙げることができる。なお、正極活物質層に用いられる導電化材および結着材については、上述した負極活物質層における場合と同様である。また、正極活物質層の厚さは、例えば０．１μｍ〜１０００μｍの範囲内であることが好ましい。
【００４６】
４．その他の構成
本発明の電池は、上述した負極活物質層、電解質層および正極活物質層を少なくとも有するものである。さらに通常は、正極活物質層の集電を行う正極集電体、および負極活物質層の集電を行う負極集電体を有する。正極集電体の材料としては、例えばＳＵＳ、アルミニウム、ニッケル、鉄、チタンおよびカーボン等を挙げることができる。一方、負極集電体の材料としては、例えばＳＵＳ、銅、ニッケルおよびカーボン等を挙げることができる。また、正極集電体および負極集電体の厚さや形状等については、電池の用途等に応じて適宜選択することが好ましい。また、本発明に用いられる電池ケースには、一般的な電池の電池ケースを用いることができる。電池ケースとしては、例えばＳＵＳ製電池ケース等を挙げることができる。
【００４７】
５．電池
本発明の電池は、一次電池であっても良く、二次電池であっても良いが、中でも二次電池であることが好ましい。繰り返し充放電でき、例えば車載用電池として有用だからである。本発明の電池の形状としては、例えば、コイン型、ラミネート型、円筒型および角型等を挙げることができる。また、本発明の電池の製造方法は、上述した電池を得ることができる方法であれば特に限定されるものではなく、一般的な電池の製造方法と同様の方法を用いることができる。例えば、本発明の電池が全固体電池である場合、その製造方法の一例としては、正極活物質層を構成する材料、固体電解質層を構成する材料、および負極活物質層を構成する材料を順次プレスすることにより、発電要素を作製し、この発電要素を電池ケースの内部に収納し、電池ケースをかしめる方法等を挙げることができる。
【００４８】
Ｃ．硫化物固体電解質材料の製造方法
次に、本発明の硫化物固体電解質材料の製造方法について説明する。本発明の硫化物固体電解質材料の製造方法は、上述した硫化物固体電解質材料の製造方法であって、上記硫化物固体電解質材料の構成成分を含有する原料組成物を用いて、メカニカルミリングにより、非晶質化したイオン伝導性材料を合成するイオン伝導性材料合成工程と、上記非晶質化したイオン伝導性材料を加熱することにより、上記硫化物固体電解質材料を得る加熱工程と、を有することを特徴とするものである。
【００４９】
本発明によれば、イオン伝導性材料合成工程で非晶質化を行い、その後、加熱工程を行うことにより、２θ＝２９．５８°付近のピークを有する結晶相の割合が高い硫化物固体電解質材料を得ることができる。そのため、イオン伝導性が良好な硫化物固体電解質材料を得ることができる。さらに、Ｓｉが含まれることから、還元電位が低い硫化物固体電解質材料を得ることができる。
【００５０】
図３は、本発明の硫化物固体電解質材料の製造方法の一例を示す説明図である。図３における硫化物固体電解質材料の製造方法では、まず、Ｌｉ２Ｓ、Ｐ２Ｓ５、ＳｉＳ２、およびＫ２Ｓを混合することにより、原料組成物を作製する。この際、空気中の水分によって原料組成物が劣化することを防止するために、不活性ガス雰囲気下で原料組成物を作製することが好ましい。次に、原料組成物にボールミルを行い、非晶質化したイオン伝導性材料を得る。次に、非晶質化したイオン伝導性材料を加熱し、結晶性を向上させることで、硫化物固体電解質材料を得る。
【００５１】
本発明においては、２θ＝２９．５８°付近のピークを有する結晶相の割合が高い硫化物固体電解質材料を得ることができるが、以下、その理由について説明する。本発明においては、従来の合成方法である固相法と異なり、一度、非晶質化したイオン伝導性材料を合成する。これにより、イオン伝導性の高い結晶相Ａ（２θ＝２９．５８°付近のピークを有する結晶相）が析出しやすい環境になり、その後の加熱工程により、結晶相Ａを積極的に析出させることができると考えられる。非晶質化により結晶相Ａが析出しやすい環境になる理由は、完全には明らかではないが、メカニカルミリングによりイオン伝導性材料における固溶域が変化し、結晶相Ａが析出しにくい環境から析出しやすい環境に変化した可能性が考えられる。
以下、本発明の硫化物固体電解質材料の製造方法について、工程ごとに説明する。
【００５２】
１．イオン伝導性材料合成工程
まず、本発明におけるイオン伝導性材料合成工程について説明する。本発明におけるイオン伝導性材料合成工程は、上記硫化物固体電解質材料の構成成分を含有する原料組成物を用いて、メカニカルミリングにより、非晶質化したイオン伝導性材料を合成する工程である。
【００５３】
本発明における原料組成物は、Ｌｉ元素、Ｋ元素、Ｓｉ元素、Ｐ元素、およびＳ元素を少なくとも含有する。また、原料組成物は、上述した他の元素を含有していても良い。Ｌｉ元素を含有する化合物は、例えばＬｉの硫化物を挙げることができる。Ｌｉの硫化物としては、具体的にはＬｉ２Ｓを挙げることができる。またＫ元素を含有する化合物は、例えば、Ｋの硫化物等を挙げることができる。Ｋの硫化物としては、具体的にはＫ２Ｓを挙げることができる。
【００５４】
Ｓｉ元素を含有する化合物は、例えば、Ｓｉの単体、Ｓｉの硫化物等を挙げることができる。Ｓｉの硫化物としては、具体的にはＳｉＳ２、Ｌｉ４ＳｉＳ４等を挙げることができる。また、Ｐ元素を含有する化合物は、例えば、Ｐの単体、Ｐの硫化物等を挙げることができる。Ｐの硫化物としては、具体的にはＰ２Ｓ５、Ｌｉ３ＰＳ４等を挙げることができる。また、原料組成物に用いられる他の元素についても、単体や硫化物を用いることができる。
【００５５】
メカニカルミリングは、試料を、機械的エネルギーを付与しながら粉砕する方法である。本発明においては、原料組成物に対して、機械的エネルギーを付与することで、非晶質化したイオン伝導性材料を合成する。このようなメカニカルミリングとしては、例えば、振動ミル、ボールミル、ターボミル、メカノフュージョン、ディスクミル等を挙げることができ、中でも振動ミルおよびボールミルが好ましい。
【００５６】
振動ミルの条件は、非晶質化したイオン伝導性材料を得ることができるものであれば特に限定されるものではない。振動ミルの振動振幅は、例えば５ｍｍ〜１５ｍｍの範囲内、中でも６ｍｍ〜１０ｍｍの範囲内であることが好ましい。振動ミルの振動周波数は、例えば５００ｒｐｍ〜２０００ｒｐｍの範囲内、中でも１０００ｒｐｍ〜１８００ｒｐｍの範囲内であることが好ましい。振動ミルの試料の充填率は、例えば１体積％〜８０体積％の範囲内、中でも５体積％〜６０体積％の範囲内、特に１０体積％〜５０体積％の範囲内であることが好ましい。また、振動ミルには、振動子（例えばアルミナ製振動子）を用いることが好ましい。
【００５７】
ボールミルの条件は、非晶質化したイオン伝導性材料を得ることができるものであれば特に限定されるものではない。一般的に、回転数が大きいほど、イオン伝導性材料の生成速度は速くなり、処理時間が長いほど、原料組成物からイオン伝導性材料への転化率は高くなる。遊星型ボールミルを行う際の台盤回転数としては、例えば２００ｒｐｍ〜５００ｒｐｍの範囲内、中でも２５０ｒｐｍ〜４００ｒｐｍの範囲内であることが好ましい。また、遊星型ボールミルを行う際の処理時間は、例えば１時間〜１００時間の範囲内、中でも１時間〜７０時間の範囲内であることが好ましい。
【００５８】
なお、本発明においては、２θ＝２９．５８°付近のピークを有する結晶相が析出しやすい環境となるように、非晶質化したイオン伝導性材料を合成することが好ましい。
【００５９】
２．加熱工程
本発明における加熱工程は、上記非晶質化したイオン伝導性材料を加熱することにより、上記硫化物固体電解質材料を得る工程である。
【００６０】
本発明においては、非晶質化したイオン伝導性材料を加熱することにより、結晶性の向上を図る。この加熱を行うことで、イオン伝導性の高い結晶相Ａ（２θ＝２９．５８°付近のピークを有する結晶相）を積極的に析出させることができる。
【００６１】
本発明における加熱温度は、所望の硫化物固体電解質材料を得ることができる温度であれば特に限定されるものではないが、結晶相Ａ（２θ＝２９．５８°付近のピークを有する結晶相）の結晶化温度以上の温度であることが好ましい。具体的には、上記加熱温度が３００℃以上であることが好ましく、３５０℃以上であることがより好ましく、４００℃以上であることがさらに好ましく、４５０℃以上であることが特に好ましい。一方、上記加熱温度は、１０００℃以下であることが好ましく、７００℃以下であることがより好ましく、６５０℃以下であることがさらに好ましく、６００℃以下であることが特に好ましい。また、加熱時間は、所望の硫化物固体電解質材料が得られるように適宜調整することが好ましい。また、本発明における加熱は、酸化を防止する観点から、不活性ガス雰囲気下または真空中で行うことが好ましい。また、本発明により得られる硫化物固体電解質材料については、上記「Ａ．硫化物固体電解質材料」に記載した内容と同様であるので、ここでの記載は省略する。
【００６２】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００６３】
以下に実施例を示して本発明をさらに具体的に説明する。
【００６４】
［実施例１］
出発原料として、硫化リチウム（Ｌｉ２Ｓ、日本化学工業社製）と、五硫化二リン（Ｐ２Ｓ５、アルドリッチ社製）と、硫化珪素（ＳｉＳ２、アルファ社製）と、硫化カリウム（Ｋ２Ｓ、高純度化学研究所）を用いた。これらの粉末をアルゴン雰囲気下のグローブボックス内で、下記表１に示す割合で混合し、原料組成物を得た。次に、原料組成物１ｇを、ジルコニアボール（１０ｍｍΦ、１０個）とともに、ジルコニア製のポット（４５ｍｌ）に入れ、ポットを完全に密閉した（アルゴン雰囲気）。このポットを遊星型ボールミル機（フリッチュ製Ｐ７）に取り付け、台盤回転数３７０ｒｐｍで、４０時間メカニカルミリングを行った。これにより、非晶質化したイオン伝導性材料を得た。
【００６５】
次に、得られたイオン伝導性材料の粉末を、カーボンコートした石英管に入れ真空封入した。真空封入した石英管の圧力は、約３０Ｐａであった。次に、石英管を焼成炉に設置し、６時間かけて室温から５５０℃まで昇温し、５５０℃を８時間維持し、その後室温まで徐冷した。これにより、（Ｌｉ９．９５Ｋ０．０５）３．５Ｓｉ０．５Ｐ０．５Ｓ４の組成を有する硫化物固体電解質材料を得た。なお、上記組成は、（Ｌｉ１−δＫδ）４−ｘＳｉ１−ｘＰｘＳ４におけるｘ＝０．５、δ＝０．０５の組成に該当する。
【００６６】
［実施例２〜４］
原料組成物の割合を、下記表１に示す割合に変更したこと以外は、実施例１と同様にし
て硫化物固体電解質材料を得た。
【００６７】
［評価］
（Ｘ線回折測定）
実施例１〜４で得られた硫化物固体電解質材料を用いて、Ｘ線回折（ＸＲＤ）測定を行った。ＸＲＤ測定は、粉末試料に対して、不活性雰囲気下、ＣｕＫα線使用の条件で行った。その結果を図４および図５に示す。図４、図５に示すように、実施例１〜４では、上述した結晶相Ａが形成されていることが確認された。また、実施例１〜４におけるＩＢ／ＩＡの値は１未満であることが確認された。
【００６８】
【表１】
2015072783.tif 000003
【００６９】
（Ｘ線構造解析）
実施例１で得られた硫化物固体電解質材料の結晶構造をＸ線構造解析により同定した。ＸＲＤで得られた回折図形を基に直接法で晶系・結晶群を決定し、その後、実空間法により結晶構造を同定した。その結果、上述した図１のような結晶構造を有することが確認された。すなわち、四面体Ｔ１と、八面体Ｏとは稜を共有し、四面体Ｔ２と八面体Ｏとは頂点を共有している結晶構造であった。
【００７０】
（Ｌｉイオン伝導度測定）
実施例１〜４で得られた硫化物固体電解質材料を用いて、２５℃でのＬｉイオン伝導度を測定した。まず、硫化物固体電解質材料を２００ｍｇ秤量し、マコール製のシリンダに入れ、４ｔｏｎ／ｃｍ２の圧力でプレスした。得られたペレットの両端をＳＵＳ製ピンで挟み、ボルト締めによりペレットに拘束圧を印加し、評価用セルを得た。評価用セルを２５℃に保った状態で、交流インピーダンス法によりＬｉイオン伝導度を算出した。測定には、ソーラトロン１２６０を用い、印加電圧５ｍＶ、測定周波数域０．０１〜１ＭＨｚとした。その結果を図６に示す。図６に示すように、実施例１〜４で得られた硫化物固体電解質材料は、イオン伝導性を示すことが確認された。中でも実施例３で得られた硫化物固体電解質材料（ｘ＝０．６５、δ＝０．０５）は、特に高いイオン伝導性を示すことが確認された。これより、実施例１〜４で得られた硫化物固体電解質材料では、Ｌｉよりも原子サイズの大きいＫを含むことにより生じる結晶格子の膨張が、原子サイズの小さいＳｉを含むことで抑えられ、その結果、上述した結晶相Ａの結晶構造が保持されると考えられる。中でも実施例３の組成（ｘ＝０．６５、δ＝０．０５）では、イオン伝導に適した伝導パスが形成され、イオン伝導性が特に良好な硫化物固体電解質材料が得られたものと考えられる。
【符号の説明】
【００７１】
１  正極活物質層
２  負極活物質層
３  電解質層
４  正極集電体
５  負極集電体
６  電池ケース
１０  電池
【図２】
2015072783.tif 000004
【図３】
2015072783.tif 000005
【図４】
2015072783.tif 000006
【図５】
2015072783.tif 000007
【図６】
2015072783.tif 000008
【図１】
2015072783.tif 000009
【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
Ｌｉ元素、Ｋ元素、Ｓｉ元素、Ｐ元素、およびＳ元素を含有し、
ＣｕＫα線を用いたＸ線回折測定における２θ＝２９．５８°±０．５０°の位置にピークを有し、
ＣｕＫα線を用いたＸ線回折測定における２θ＝２７．３３°±０．５０°の位置にピークを有しないか、
前記２θ＝２７．３３°±０．５０°の位置にピークを有する場合、前記２θ＝２９．５８°±０．５０°のピークの回折強度をＩＡとし、前記２θ＝２７．３３°±０．５０°のピークの回折強度をＩＢとした際に、ＩＢ／ＩＡの値が１未満であり、
前記Ｓｉ元素および前記Ｐ元素の合計に対する前記Ｐ元素のモル分率（Ｐ／（Ｓｉ＋Ｐ））が、０．５≦Ｐ／（Ｓｉ＋Ｐ）≦０．７を満たし、
前記Ｌｉ元素および前記Ｋ元素の合計に対する前記Ｋ元素のモル分率（Ｋ／（Ｌｉ＋Ｋ））が、０．０５≦Ｋ／（Ｌｉ＋Ｋ）≦０．１を満たすことを特徴とする硫化物固体電解質材料。
【請求項２】
Ｌｉ元素およびＳ元素から構成される八面体Ｏと、Ｍａ元素およびＳ元素から構成される四面体Ｔ１と、Ｍｂ元素およびＳ元素から構成される四面体Ｔ２とを有し、前記四面体Ｔ１および前記八面体Ｏは稜を共有し、前記四面体Ｔ２および前記八面体Ｏは頂点を共有する結晶構造を主体として含有し、
前記Ｍａ元素および前記Ｍｂ元素は、それぞれ、Ｓｉ元素およびＰ元素の少なくとも一方を含み、
前記八面体Ｏの少なくとも一つは、前記Ｓ元素に結合する前記Ｌｉ元素の一部がＫ元素に置換されたものであり、
前記Ｓｉ元素および前記Ｐ元素の合計に対する前記Ｐ元素のモル分率（Ｐ／（Ｓｉ＋Ｐ））が、０．５≦Ｐ／（Ｓｉ＋Ｐ）≦０．７を満たし、
前記Ｌｉ元素および前記Ｋ元素の合計に対する前記Ｋ元素のモル分率（Ｋ／（Ｌｉ＋Ｋ））が、０．０５≦Ｋ／（Ｌｉ＋Ｋ）≦０．１を満たすことを特徴とする硫化物固体電解質材料。
【請求項３】
正極活物質を含有する正極活物質層と、負極活物質を含有する負極活物質層と、前記正極活物質層および前記負極活物質層の間に形成された電解質層とを含有する電池であって、
前記正極活物質層、前記負極活物質層および前記電解質層の少なくとも一つが、請求項１または請求項２に記載の硫化物固体電解質材料を含有することを特徴とする電池。
【請求項４】
請求項１または請求項２に記載の硫化物固体電解質材料の製造方法であって、
前記硫化物固体電解質材料の構成成分を含有する原料組成物を用いて、メカニカルミリングにより、非晶質化したイオン伝導性材料を合成するイオン伝導性材料合成工程と、
前記非晶質化したイオン伝導性材料を加熱することにより、前記硫化物固体電解質材料を得る加熱工程と、
を有することを特徴とする硫化物固体電解質材料の製造方法。